(57)【要約】  紫外線（ＵＶ）光（１７０，４２０）を吸収し、光線をより長い波長、たとえば、植物（１３０）の光合成に使用される６８０ｎｍおよび７００ｎｍでの赤色波長で再放射する（１６０，４１０）蛍光物質（２１０）を１種以上含むプラスチック材料（１１０；５２０；６４０）を開示する。プラスチック（１１０，５００）をＵＶ誘発分解から防止するために、当該プラスチック材料を使用してもよい。他の実施形態では、光源（６００）は、ＵＶ光の光源からの逃散を防止する蛍光物質（２１０）を含有する封止材（６４０）を備える。蛍光物質（２１０）の例として、鉄活性化アルミン酸リチウム蛍光物質があるが、たとえば、アルミン酸塩類、ケイ酸塩類、アルミノケイ酸塩類、リン酸塩類またはホウ酸塩類、あるいはこれらの混合物を含む格子をベースにしてもよい。蛍光物質は、遷移金属類またはランタニド族系活性剤／共活性剤／増感剤を含んでもよい。【選択図】なし
2011502190.tif 000002
【特許請求の範囲】
【請求項１】
ポリマーと蛍光物質とを含む複合体であって、前記蛍光物質はポリマーを損傷するＵＶ光を吸収し、より長い波長で光を再放射するように構成された複合体。
【請求項２】
前記蛍光物質は、生物学的に有益な波長で光を再放射するように構成された請求項１に記載の複合体。
【請求項３】
前記蛍光物質は、クロロフィルに基づく光合成を促進するために、光を再放射するように構成された請求項２に記載の複合体。
【請求項４】
前記蛍光物質は、２種以上の蛍光物質の混合物を含む、請求項１〜３のいずれか１項に記載の複合体。
【請求項５】
前記蛍光物質は、可視光が実質的に散乱しないように、可視光の波長より十分に小さい有効径の粒子を含む請求項１〜４のいずれか１項に記載の複合体。
【請求項６】
前記ポリマーは屈曲点を有し、前記ポリマーは屈曲点の波長より短い波長を有するＵＶ光を吸収し、
前記蛍光物質は屈曲点を有し、前記蛍光物質は屈曲点の波長より短い波長を有する光を吸収し、
前記蛍光物質の屈曲点は、ポリマーの屈曲点より長い波長を有する請求項１〜５のいずれか１項に記載の複合体。
【請求項７】
前記ポリマーは屈曲点を有し、前記ポリマーは屈曲点の波長より短い波長を有するＵＶ光を吸収し、
蛍光物質は屈曲点を有し、前記蛍光物質は屈曲点の波長より短い波長を有する光を吸収し
前記蛍光物質の屈曲点は、ポリマーの屈曲点に近似する波長を有する請求項１〜５のいずれか１項に記載の複合体。
【請求項８】
前記蛍光物質の屈曲点の波長と前記ポリマーの屈曲点の波長との差異が１００ｎｍ未満である請求項６または７に記載の複合体。
【請求項９】
第一層および第二層を含み、前記第二層は前記蛍光物質を含む請求項１〜８のいずれか１項に記載の複合体。
【請求項１０】
第一層が、ポリマーを損傷するＵＶ光を吸収し、より長い波長で光を再放射するように構成された蛍光物質を含む請求項９記載の複合体。
【請求項１１】
第一層の蛍光物質の組成が、第二層の蛍光物質の組成と異なる請求項１０記載の複合体。
【請求項１２】
第一層の蛍光物質の濃度が、第二層の蛍光物質の濃度と異なる請求項１０または１１に記載の複合体。
【請求項１３】
蛍光物質以外のＵＶ吸収化合物を含む請求項１〜１２のいずれか１項に記載の複合体。
【請求項１４】
請求項１〜１３のいずれか１項に記載の複合体を含む温室。
【請求項１５】
グレイジングの形態で前記複合体を含む請求項１４記載の温室。
【請求項１６】
シートの形態で複合体を含む請求項１２または１３に記載の温室。
【請求項１７】
ポリマーのＵＶ分解を低減する方法であって、ポリマーに蛍光物質を添加するステップを含み、前記蛍光物質は、ポリマーを損傷するＵＶ光を吸収し、より長い波長で前記光を再放射するよう構成されている方法。
【請求項１８】
生物を育成する方法であって、
請求項１〜１３のいずれか１項に記載された複合体を含む温室で生物を取り囲むステップと、
前記複合体をＵＶ光を含む光に曝すステップとを含む方法。
【請求項１９】
電気エネルギーを、ＵＶ波長を含む光に変換する変換器と、蛍光物質を含むＵＶ吸収体とを有する光源であって、
前記蛍光物質は、光源の近傍の物体を損傷する可能性のあるＵＶ光を吸収するように構成された、光源。
【請求項２０】
前記変換器は、ＵＶ光を発生させるＬＥＤと、ＵＶ光を可視光にダウンコンバートする１種以上の蛍光物質とを含み、ＵＶ吸収体は、封止材として提供される請求項１６に記載の光源。
【請求項２１】
請求項１〜２０のいずれか１項に開示される、蛍光物質含有プラスチック。
【発明の詳細な説明】
【技術分野】
【０００１】
本発明は、限定的ではなく一般的に、ＵＶ（紫外線）光からのプラスチックの保護に関する。
【０００２】
種々の異なる種類（たとえば、ポリエチレン、ポリカーボネート、ポリスチレン、ポリ塩化ビニル）が周知である。プラスチックは、屋外で使用され、太陽光に曝されると、通常、ＵＶによる損傷により、徐々に劣化を起こす。プラスチックには、ＵＶによる損傷を軽減するため、通常、染料または蛍光物質のようなフィラーが配合される。公知の蛍光物質は、硫化亜鉛（ＺｎＳ）である。ＺｎＳは、リン光性（「暗闇で輝く」）プラスチックを得るために使用してもよく、これらは通常緑色に輝く。ＺｎＳの不都合な点は、イオウがプラスチックと反応し、プラスチックの分解を起こす傾向があることである。ＺｎＳに関する他の問題は、湿気を吸収する傾向があり、これもプラスチックの分解を起こすことになりうる。
【０００３】
米国特許第６，２０７，０７７号明細書は、発光性ゲルコートおよび成型可能な樹脂を開示する。米国特許第６，２０７，０７７号明細書は、ゲル・コート・ポリマーを保護するために、同じように蛍光物質を含みＵＶ安定剤も含む組成物を開示し、さらに、ＵＶ吸収体、ＵＶ消光剤およびＵＶ捕捉剤、ならびに消光剤の使用も開示する。
【０００４】
Ａ．Ｇｏｎｚ・ｌｅｚ，Ｒ．Ｒｏｄｒ・ｇｕｅｚ，Ｓ．Ｂａ・ｎ，Ｊ．Ａ．Ｆｒａｎｃｏ，Ｊ．Ａ．Ｆｅｒｎ・ｎｄｅｚ，Ａ．Ｓａｌｍｅｒ・ｎ，Ｅ．Ｅｓｐ・による「ＳＴＲＡＷＢＥＲＲＹ  ＡＮＤ  ＣＵＣＵＭＢＥＲ  ＣＵＬＴＩＶＡＴＩＯＮ  ＵＮＤＥＲ  ＦＬＵＯＲＥＳＣＥＮＴ  ＰＨＯＴＯＳＥＬＥＣＴＩＶＥ  ＰＬＡＳＴＩＣ  ＦＩＬＭＳ  ＣＯＶＥＲ」；ＩＳＨＳ  Ａｃｔａ  Ｈｏｒｔｉｃｕｌｔｕｒａｅ  ６１４中：ＶＩ  Ｉｎｔｅｒｎａｔｉｏｎａｌ  Ｓｙｍｐｏｓｉｕｍ  ｏｎ  Ｐｒｏｔｅｃｔｅｄ  Ｃｕｌｔｉｖａｔｉｏｎ  ｉｎ  Ｍｉｌｄ  Ｗｉｎｔｅｒ  Ｃｌｉｍａｔｅ：Ｐｒｏｄｕｃｔ  ａｎｄ  Ｐｒｏｃｅｓｓ  Ｉｎｎｏｖａｔｉｏｎは、蛍光性プラスチックフィルム、特に緑色光から赤色光への変換体として作用する添加物を含むものの効率の評価を開示する。スペインの用地で、低トンネル下のイチゴの作物および京都型トンネル温室下のキュウリの作物を使用して、２種類の野外試験を行った。フィルムの光特性の状態変化、イチゴおよびキュウリの収穫量、ならびにミカンキイロアザミウマ（ｗｅｓｔｅｒｎ  ｆｌｏｗｅｒ  ｔｈｒｉｐ）（Ｆｒａｎｋｌｉｎｉｅｌｌａ  ｏｃｃｉｄｅｎｔａｌｉｓ）の集団の大きさを測定した。以下のフィルム、すなわち、ＵＶ吸収性蛍光性オレンジ共押出３層フィルムおよび蛍光性マゼンタ共押出３層フィルムを試験した。ＵＶを吸収しない白色共押出３層フィルムをフィルムコントロールとして使用した。比較したフィルムの厚さは全て７５μであった。作物生成の間中、光特性の測定では、白色共押出３層フィルム（コントロール）が最も大きなＰＡＲ（光合成有効放射）およびＵＶ透過率を示した。イチゴおよびキュウリの収穫量、ならびに成長および発生特性は、極めて不規則で、使用したプラスチックフィルムとは無関係であった。アザミウマの最も大きな集団は、コントロールフィルムで覆ったトンネル−温室中で観察された。一方、アザミウマの最も小さな集団は、ＵＶ吸収性蛍光性マゼンタ共押出３層フィルムにおいて観察された。
【０００５】
本発明では、改良されたプラスチックを提供することを目的とする。
【０００６】
本発明の第一の態様によれば、蛍光物質を含むプラスチックが提供される。
【０００７】
該蛍光物質は、ＵＶ光を吸収し、該入射光を、プラスチックに対する破壊性がより低い、より長い波長にダウンコンバートする（すなわち、該蛍光物質が蛍光を発し、光のより短い波長をより長い波長に変換する）ことによって、プラスチックを有利に保護する。
【０００８】
本発明の第二の態様によれば、蛍光物質を含むプラスチックであって、
プラスチックは、該プラスチックが実質的に紫外線光を吸収する第一波長を有し、
蛍光物質は、該蛍光物質が実質的にリン光性ではない第二波長を有し、および
第一および第二波長は、互いに、所定の波長以下離れているプラスチックが提供される。
【０００９】
第二態様によるプラスチックは、ＵＶを吸収する代わりに（プラスチックによりＵＶが吸収されると、結果的にプラスチックが損傷されることになる）、ＵＶ波長以外の光については未処理のプラスチックと実質的に同じ波長依存性光透過率で透過し、ＵＶは、実質的に蛍光物質により吸収され、より長い波長にダウンコンバートされる点で有利である。たとえば、ポリカーボネートは、約２７５ｎｍより長い波長を持つ光は実質的に透過する（すなわち、赤外領域において吸収しない）が、約２７５ｎｍ未満の波長を持つ光は強く吸収する。
【００１０】
本発明の第三の態様によれば、蛍光物質を含むプラスチックであって、該蛍光物質が、入射光を生物学的プロセスに適した波長にダウンコンバートするのに適している、プラスチックが提供される。
【００１１】
第三態様によるプラスチックは、光、たとえば、他の場合ではプラスチックを損傷するＵＶを、植物クロロフィルが光合成のために光を吸収する、６８０ｎｍ（光化学系Ｉ）および７００ｎｍ（光化学系ＩＩ）の波長範囲のいずれかにダウンコンバートするために使用できる点で有利である。
【００１２】
本発明の第四の態様によれば、第一層および第二層を含むプラスチックであって、第二層は蛍光物質を含むプラスチックが提供される。
【００１３】
第二層は第一層をＵＶから有利に保護する。たとえば、窓用のグレイジングパネルのような商品の大半は、ＵＶ感応性プラスチックで形成されてもよく、第二層が第一層をＵＶによる損傷または分解から保護するように、第二層は、ＵＶ源（たとえば、太陽）に面するように配置される。
【図面の簡単な説明】
【００１４】
【図１】図１は、本発明のいくつかの実施形態による、植物を覆うプラスチックシートで構成されるポリトンネルの概略図を示す。
【図２】図２は、図１のプラスチックシートの一部の断面図を示す。
【図３】図３は、プラスチックおよびＵＶ蛍光物質の光吸収対波長のグラフを示す。
【図４】図４は、図１の植物が受ける光スペクトルの強度への図２のＵＶ蛍光物質の影響を示す。
【図５】図５は、本発明のいくつかの実施形態による、２層プラスチックを示す。
【図６】図６は、本発明のいくつかの実施形態による、発光ダイオード（ＬＥＤ）を示す。
【発明を実施するための形態】
【００１５】
以下、本発明のいくつかの実施形態を、例示としてのみ説明する。該例示は組合せおよび／または修正してもよいことは理解されるべきである。
【００１６】
図１は、「ｎ」形状のフープ１２０上に延伸されたプラスチックシート１１０を有するポリトンネル１００を示す。ポリトンネルは、作物を成長させることで知られ、温室としての効果がある。明確にするため、フープ１２０の片側しか示していないが、フープ１２０は、ポリトンネル１００の片側から反対の側まで延びている。複数のフープ１２０により、プラスチックシート１１０を支えるフレームが形成される。この実施形態では、フープ１２０は、５０ｍｍの管状鋼で形成され、高さ２．８ｍ、幅５．３ｍである。ポリトンネル１００が実質的に任意の長さになるように、フープ１２０を２．４ｍの間隔をあけて配置する。
【００１７】
植物１３０は、太陽１５０から直接光１４０を受け、また、他の場合ではプラスチックシート１１０を損傷するＵＶ光１７０の再放射光１６０（ダウンコンバートされた波長で）から生じる光も受ける。
【００１８】
図２は、プラスチックシート１１０の一部の断面図を示す。該プラスチックシート１１０は、プラスチック２００と蛍光物質２１０とを含む。この実施形態では、プラスチック２００は、ＰＶＣ（ポリ塩化ビニル）であるが、ポリテンのような他のプラスチックを使用することができることは理解されるであろう。この実施形態では、蛍光物質２１０は、鉄活性化アルミン酸リチウム蛍光物質、たとえば、ＬｉＡｌＯ2：Ｆｅおよび／またはＬｉＡｌ5Ｏ8：Ｆｅの粒子を含む。
【００１９】
他の実施形態では、蛍光物質は、Ｃｅ（Ｍｇ，Ｍｎ）Ａｌ11Ｏ19：Ｃｒまたは（Ｂａ，Ｅｕ，Ｍｎ，Ｍｇ）Ａｌ10Ｏ17：Ｃｒであってもよい。蛍光物質の他の例は、Ｃｅ、ＭｎおよびＣｒのうちの１種〜３種を共ドープしたアルミン酸塩格子である。蛍光物質のさらに他の例は、Ｅｕ、Ｍｎ、Ｃｒまたはこれら全３種の組合せからの１種または２種を共ドープしたアルミン酸バリウムマグネシウム（ＢＡＭ）格子である。より一般的には、蛍光物質は、アルミン酸塩類、ケイ酸塩類、アルミノケイ酸塩類、リン酸塩類またはホウ酸塩類、あるいはこれらの混合物からなる格子の集合体をベースに使用できる。Ｆｅ、Ｃｒ、Ｎｉ、Ｍｎおよび他の遷移金属、ならびにＥｕ、Ｃｅおよび他のランタニド類からの活性剤／共活性剤／増感剤は、単独で、あるいは組合わせてドープされる。
【００２０】
粒子２１０は、一般的に、球状または円盤状であってもよく、好ましくは１μｍオーダーの、より好ましくはｌ００ｎｍオーダーの、さらに好ましくは１０ｎｍオーダーの有効径を有する。
【００２１】
光の波長に相当するサイズの粒子（人間の目は、通常、３８０ｎｍ〜７８０ｎｍの範囲の光に対して感受性がある）は光を散乱するため、可視光をかなりの程度まで散乱しない、ナノメータースケールの粒子が好ましい。
【００２２】
図３は、プラスチック２００に関する光吸収対波長のグラフを示す。この場合、ＰＶＣプラスチック２００は、約２５０ｎｍで、その応答曲線に「屈曲点」（言い換えれば、吸収スペクトルにおけるカットオフ）を有する。約２５０ｎｍより長い波長で、ＰＶＣは、実質的に光を通す。ＰＶＣプラスチック２００は、約２５０ｎｍより短い波長でＵＶ光を吸収し、他の場合では、吸収されたＵＶ光によって損傷されたであろう。
【００２３】
図３は、蛍光物質２１０に関する光吸収対波長も示す。この実施形態では、蛍光物質２１０も、約３９０ｎｍで、その応答曲線に「屈曲点」を有する。したがって、蛍光物質２１０は、可視光がプラスチックシート１１０を通り抜けるのを妨げないが、２５０ｎｍ未満の波長での光（該光は、他の場合ではプラスチックシート１１０を作っているＰＶＣを損傷する）を含む３９０ｎｍより短い波長を持つ光を吸収する。
【００２４】
図４は、植物１３０によって受け取られる、結果として得られる光スペクトル４００に関する蛍光物質２１０の影響を示す。図に示すように、曲線４００は、一般的に、太陽１５０によって放出される黒体放射に対応する。植物１３０は、３９０ｎｍ未満の波長を持つ光を少しだけしか受け取らない。それは、そのようなＵＶ光は、プラスチックシート１１０内の蛍光物質２１０によって吸収されているからである。
【００２５】
蛍光物質２１０は、６９０ｎｍに中心があるバンド４１０内で、ＵＶ光を再放射する。多くの植物はクロロフィルを含み、光合成のために、主に６８０ｎｍおよび７００ｎｍ（正確な波長は植物の種に依存する）で光を吸収する。したがって、他の場合では植物１３０に有用でなく、プラスチック２００を損傷しうる光４２０は、植物１３０の成長を促進する波長にダウンコンバートされている。
【００２６】
他の実施形態では、蛍光物質２００を、１つは６８０ｎｍを中心とし、もう１つは７００ｎｍを中心とする２つのバンド内でＵＶ光を再放射するように調整してもよい。たとえば、１つは６８０ｎｍで再放出し、もう１つは７００ｎｍで再放出する２種類の蛍光物質の混合物を使用してもよい。さらに他の実施形態では、蛍光物質２００は、ある他の生物学的プロセスを促進するために求められてもよい。いくつかの実施形態では、植物の成長を促進する代わりに、藻類またはらん藻類の成長が促進されてもよい。たとえば、バクテリオクロロフィルは９６０ｎｍで光を吸収するので、いくつかの実施形態では、光は、６９０ｎｍではなく９６０ｎｍで再放射されてもよい。
【００２７】
たとえプラスチックシート１１０が植物を育成するために使用されていても、赤外バンド内、たとえば９６０ｎｍで、入射ＵＶ光のいくらかを再放射するのが有利であることもある。そのような再放射は、追加の（すなわち、太陽１５０から直接受け取っているものと比べて追加の）熱を植物１３０に与えるように使用することができる。したがって、プラスチックシート１１０は、１つは約６９０ｎｍで再放射して植物１３０の光合成を促進し、もう１つは赤外波長で再放射して植物１３０を暖める２種類の蛍光物質を含み、それにより植物１３０のより速い成長を促進してもよい。
【００２８】
他の実施形態では、蛍光物質２１０は、プラスチックシート１１０の代わりに構造用部材の保護のために使用してもよい。
【００２９】
図５は、いかなる蛍光物質も含まない第一層５１０とともに、蛍光物質２１０の粒子を含む第二層５２０を有する２層プラスチック５００を示す。この実施形態では、プラスチック５００を、従来のガラスグレイジングの代わりに使用しうるプラスチックグレイジングを作るために使用してもよい。プラスチックグレイジングは、ガラスより軽く、強靭であるという利点を有する。ポリカーボネートは、層５１０、５２０のうちの１つまたは両方に適切なプラスチックであるが、従来のポリカーボネートは、ＵＶへの曝露によって劣化する。第二層中の蛍光物質２１０は、層５００、５１０中のポリカーボネートを分解から保護する。第二層５２０の厚さは０．５μｍとしてもよく、一方第一層５１０の厚さは６ｍｍであってもよい。
【００３０】
２層プラスチック５００の他の用途は、生分解性ショッピングバッグである。生分解性プラスチックの中には、ＵＶによる光分解に対して過度に脆弱なものある。構造物５００がショッピングバッグを作るために使用される場合、蛍光物質層５２０は、ショッピングバッグ（図示せず）の外側で、生分解性内部層５１０をＵＶから保護するように調整され、このような構造は、第一層５１０用の第一ポリマーと、第二層５２０用の第二ポリマーとを使用して形成されてもよい。ショッピングバッグを分解したい場合は、該ショッピングバッグを寸断し、ＵＶ光が第一層５１０に達するようにすればよい。その後、第一層５１０は、第二層５２０だけを残して分解される。第二層５２０は、ショッピングバッグ全体では少しの割合（たとえば、１または２％）しか形成しないように調整することができ、したがって、残る廃棄物の量は、最初のショッピングバッグの少ない割合でしかないだろう。本発明のいくつかの実施例の利点は、蛍光物質２１０内部の化学製品が比較的良性で、埋立地または上水道を汚染することにならないことである。
【００３１】
さらに他の実施形態では、第一層５１０の前面および後面の両方をＵＶから保護するように、第三層（図示せず）を第一層５１０のもう１方の側に配置してもよい。
【００３２】
さらに他の実施形態では、第一層５１０は、たとえば第二層５２０に比べて低い濃度で蛍光物質２１０を含んでもよい。
【００３３】
当業者であれば理解するように、光がある吸収率（SYMBOL 97 \f "Symbol" \s 12）を持つ材料によって吸収される場合、大部分のエネルギーは、該材料の表面領域によって吸収され、比較的少ない光が、該材料の内部に侵入する。したがって、さらなる実施形態では、第二層５２０は、図５に示されるような単一層である代わりに、２層以上のサブ層として提供されてもよい。最外サブ層は、内部サブ層より高い濃度で蛍光物質２１０を含んでもよい。いくつかの実施形態では、最外サブ層は、第一蛍光物質を含んでもよく、内部サブ層は、第一蛍光物質と比べて異なる波長で吸収および／または再放射する第二蛍光物質を含んでもよい。他の実施形態（図示せず）では、蛍光物質２１０の層を、蛍光物質２１０をプラスチック基板（図示せず）に塗布によりおよび／またはスプレーにより適用する。
【００３４】
図６は、この実施形態における電気的接続部分６１５を有する発光ダイオード（ＬＥＤ）６１０に基づく光源６００を示す。この実施形態では、ＬＥＤ６１０はＵＶ光を放出し、蛍光物質組成物６３０を含むプラスチック６２０に取り囲まれている。この実施形態で、蛍光物質組成物６３０は、１つはＵＶ光を赤色光に変換するよう調整され、他のものはＵＶ光をそれぞれ青色光および緑色光に変換するよう調整された３種類の異なる蛍光物質の混合物を含む。
【００３５】
封止材６４０は、ＵＶ光を赤外光に変換する蛍光物質２１０を含む。封止材６４０の機能の１つは、蛍光物質６３０により吸収されなかったＵＶ光を吸収し、したがって、他の場合では、光源６００から発散する望ましくないＵＶ放射を減らすことである。光源６００の用途の１つは、屋内の照明用であり、そのような用途では、ＵＶ光の放出は一般的には望ましくない。
【００３６】
先に記載した実施形態は、プラスチックを保護するために蛍光物質２１０を使用した。他の実施形態では、ＵＶ保護のいくらかは蛍光物質２１０によってもたらされ、従来のＵＶ保護剤が追加の保護を提供してもよい。
【００３７】
ポリトンネル１００は、ループ１２０によって支持されているものとして先に記載した。他の実施形態では、たとえばイチゴを育てる場合、プラスチック１１０は、耕地の畝の間を横切ってまたはそれらに沿って延長されてもよい。本明細書では、「温室」は、たとえば、イチゴの成長を促進するために使用されるような、グレイジングが施されたパネルおよびプラスチックを有する、ポリトンネルや恒温室を示す。
【００３８】
当業者に認められるように、プラスチック／ポリマー類は、顆粒の形態で供給され、次いでこれらは、シート最終品と言われる形態に加工されることが多い。本発明によるプラスチックも顆粒として供給されてもよい。本発明によるプラスチックは、２種以上のポリマーの混合物を含んでもよい。
【００３９】
いくつかの実施形態では、紫外線（ＵＶ）光（１７０，４２０）を吸収し、該光を、より長い波長、たとえば、光合成のために植物（１３０）によって使用される６８０ｎｍおよび７００ｎｍの赤色波長で再放射する（１６０，４１０）１種以上の蛍光物質（２１０）を含むプラスチック材料（１１０；５２０；６４０）が開示されている。そのようなプラスチック材料は、プラスチック（１１０，５００）をＵＶによる分解から保護するために使用されうる。他の実施形態では、光源（６００）に、ＵＶ光が光源から逃散することを防ぐ蛍光物質（２１０）を含む封止材（６４０）が備わっている。蛍光物質（２１０）の例として、鉄活性化アルミン酸リチウム蛍光物質があるが、該蛍光物質は、たとえば、アルミン酸塩類、ケイ酸塩類、アルミノケイ酸塩類、リン酸塩類、またはホウ酸塩類、あるいはこれらの混合物を含む格子をベースにしてもよい。蛍光物質は、遷移金属類またはランタニド類に基づく活性剤／共活性剤／増感剤を含んでもよい。
【図１】
2011502190.tif 000003
【図２】
2011502190.tif 000004
【図３】
2011502190.tif 000005
【図４】
2011502190.tif 000006
【図５】
2011502190.tif 000007
【図６】
2011502190.tif 000008
【手続補正書】
【提出日】平成21年8月21日(2009.8.21)
【手続補正１】
【補正対象書類名】明細書
【補正対象項目名】全文
【補正方法】変更
【補正の内容】
【書類名】明細書
【発明の名称】プラスチックの保護
【０００１】
本発明は、限定的ではなく一般的に、ＵＶ（紫外線）光からのプラスチックの保護に関する。
【０００２】
種々な異なる種類のプラスチック（たとえば、ポリエチレン、ポリカーボネート、ポリスチレン、ポリ塩化ビニル）が周知である。プラスチックは、屋外で使用され、太陽光に曝されると、通常、ＵＶによる損傷により、徐々に劣化を起こす。プラスチックには、ＵＶによる損傷を軽減するため、通常、染料または蛍光物質のようなフィラーが配合される。公知の蛍光物質は、硫化亜鉛（ＺｎＳ）である。ＺｎＳは、リン光性（「暗闇で輝く」）プラスチックを得るために使用してもよく、これらは通常緑色に輝く。ＺｎＳの不都合な点は、イオウがプラスチックと反応し、プラスチックの分解を起こす傾向があることである。ＺｎＳに関する他の問題は、湿気を吸収する傾向があり、これもプラスチックの分解を起こすことになりうる。
【０００３】
米国特許第６，２０７，０７７号明細書は、発光性ゲルコートおよび成型可能な樹脂を開示する。米国特許第６，２０７，０７７号明細書は、ゲル・コート・ポリマーを保護するために、同じように蛍光物質を含みＵＶ安定剤も含む組成物を開示し、さらに、ＵＶ吸収体、ＵＶ消光剤およびＵＶ捕捉剤、ならびに消光剤の使用も開示する。
【０００４】
Ａ．Ｇｏｎｚ・ｌｅｚ，Ｒ．Ｒｏｄｒ・ｇｕｅｚ，Ｓ．Ｂａ・ｎ，Ｊ．Ａ．Ｆｒａｎｃｏ，Ｊ．Ａ．Ｆｅｒｎ・ｎｄｅｚ，Ａ．Ｓａｌｍｅｒ・ｎ，Ｅ．Ｅｓｐ・による「ＳＴＲＡＷＢＥＲＲＹ  ＡＮＤ  ＣＵＣＵＭＢＥＲ  ＣＵＬＴＩＶＡＴＩＯＮ  ＵＮＤＥＲ  ＦＬＵＯＲＥＳＣＥＮＴ  ＰＨＯＴＯＳＥＬＥＣＴＩＶＥ  ＰＬＡＳＴＩＣ  ＦＩＬＭＳ  ＣＯＶＥＲ」；ＩＳＨＳ  Ａｃｔａ  Ｈｏｒｔｉｃｕｌｔｕｒａｅ  ６１４中：ＶＩ  Ｉｎｔｅｒｎａｔｉｏｎａｌ  Ｓｙｍｐｏｓｉｕｍ  ｏｎ  Ｐｒｏｔｅｃｔｅｄ  Ｃｕｌｔｉｖａｔｉｏｎ  ｉｎ  Ｍｉｌｄ  Ｗｉｎｔｅｒ  Ｃｌｉｍａｔｅ：Ｐｒｏｄｕｃｔ  ａｎｄ  Ｐｒｏｃｅｓｓ  Ｉｎｎｏｖａｔｉｏｎは、蛍光性プラスチックフィルム、特に緑色光から赤色光への変換体として作用する添加物を含むものの効率の評価を開示する。スペインの用地で、低トンネル下のイチゴの作物および京都型トンネル温室下のキュウリの作物を使用して、２種類の野外試験を行った。フィルムの光特性の状態変化、イチゴおよびキュウリの収穫量、ならびにミカンキイロアザミウマ（ｗｅｓｔｅｒｎ  ｆｌｏｗｅｒ  ｔｈｒｉｐ）（Ｆｒａｎｋｌｉｎｉｅｌｌａ  ｏｃｃｉｄｅｎｔａｌｉｓ）の集団の大きさを測定した。以下のフィルム、すなわち、ＵＶ吸収性蛍光性オレンジ共押出３層フィルムおよび蛍光性マゼンタ共押出３層フィルムを試験した。ＵＶを吸収しない白色共押出３層フィルムをフィルムコントロールとして使用した。比較したフィルムの厚さは全て７５μであった。作物生成の間中、光特性の測定では、白色共押出３層フィルム（コントロール）が最も大きなＰＡＲ（光合成有効放射）およびＵＶ透過率を示した。イチゴおよびキュウリの収穫量、ならびに成長および発生特性は、極めて不規則で、使用したプラスチックフィルムとは無関係であった。アザミウマの最も大きな集団は、コントロールフィルムで覆ったトンネル−温室中で観察された。一方、アザミウマの最も小さな集団は、ＵＶ吸収性蛍光性マゼンタ共押出３層フィルムにおいて観察された。
【０００５】
本発明では、改良されたプラスチックを提供することを目的とする。
【０００６】
本発明の第一の態様によれば、蛍光物質を含むプラスチックが提供される。
【０００７】
該蛍光物質は、ＵＶ光を吸収し、該入射光を、プラスチックに対する破壊性がより低い、より長い波長にダウンコンバートする（すなわち、該蛍光物質が蛍光を発し、光のより短い波長をより長い波長に変換する）ことによって、プラスチックを有利に保護する。
【０００８】
本発明の第二の態様によれば、蛍光物質を含むプラスチックであって、
プラスチックは、該プラスチックが実質的に紫外線光を吸収する第一波長を有し、
蛍光物質は、該蛍光物質が実質的にリン光性ではない第二波長を有し、および
第一および第二波長は、互いに、所定の波長以下離れているプラスチックが提供される。
【０００９】
第二態様によるプラスチックは、ＵＶを吸収する代わりに（プラスチックによりＵＶが吸収されると、結果的にプラスチックが損傷されることになる）、ＵＶ波長以外の光については未処理のプラスチックと実質的に同じ波長依存性光透過率で透過し、ＵＶは、実質的に蛍光物質により吸収され、より長い波長にダウンコンバートされる点で有利である。たとえば、ポリカーボネートは、約２７５ｎｍより長い波長を持つ光は実質的に透過する（すなわち、赤外領域において吸収しない）が、約２７５ｎｍ未満の波長を持つ光は強く吸収する。
【００１０】
本発明の第三の態様によれば、蛍光物質を含むプラスチックであって、該蛍光物質が、入射光を生物学的プロセスに適した波長にダウンコンバートするのに適している、プラスチックが提供される。
【００１１】
第三態様によるプラスチックは、光、たとえば、他の場合ではプラスチックを損傷するＵＶを、植物クロロフィルが光合成のために光を吸収する、６８０ｎｍ（光化学系Ｉ）および７００ｎｍ（光化学系ＩＩ）の波長範囲のいずれかにダウンコンバートするために使用できる点で有利である。
【００１２】
本発明の第四の態様によれば、第一層および第二層を含むプラスチックであって、第二層は蛍光物質を含むプラスチックが提供される。
【００１３】
第二層は第一層をＵＶから有利に保護する。たとえば、窓用のグレイジングパネルのような商品の大半は、ＵＶ感応性プラスチックで形成されてもよく、第二層が第一層をＵＶによる損傷または分解から保護するように、第二層は、ＵＶ源（たとえば、太陽）に面するように配置される。
【図面の簡単な説明】
【００１４】
【図１】図１は、本発明のいくつかの実施形態による、植物を覆うプラスチックシートで構成されるポリトンネルの概略図を示す。
【図２】図２は、図１のプラスチックシートの一部の断面図を示す。
【図３】図３は、プラスチックおよびＵＶ蛍光物質の光吸収対波長のグラフを示す。
【図４】図４は、図１の植物が受ける光スペクトルの強度への図２のＵＶ蛍光物質の影響を示す。
【図５】図５は、本発明のいくつかの実施形態による、２層プラスチックを示す。
【図６】図６は、本発明のいくつかの実施形態による、発光ダイオード（ＬＥＤ）を示す。
【発明を実施するための形態】
【００１５】
以下、本発明のいくつかの実施形態を、例示としてのみ説明する。該例示は組合せおよび／または修正してもよいことは理解されるべきである。
【００１６】
図１は、「ｎ」形状のフープ１２０上に延伸されたプラスチックシート１１０を有するポリトンネル１００を示す。ポリトンネルは、作物を成長させることで知られ、温室としての効果がある。明確にするため、フープ１２０の片側しか示していないが、フープ１２０は、ポリトンネル１００の片側から反対の側まで延びている。複数のフープ１２０により、プラスチックシート１１０を支えるフレームが形成される。この実施形態では、フープ１２０は、５０ｍｍの管状鋼で形成され、高さ２．８ｍ、幅５．３ｍである。ポリトンネル１００が実質的に任意の長さになるように、フープ１２０を２．４ｍの間隔をあけて配置する。
【００１７】
植物１３０は、太陽１５０から直接光１４０を受け、また、他の場合ではプラスチックシート１１０を損傷するＵＶ光１７０の再放射光１６０（ダウンコンバートされた波長で）から生じる光も受ける。
【００１８】
図２は、プラスチックシート１１０の一部の断面図を示す。該プラスチックシート１１０は、プラスチック２００と蛍光物質２１０とを含む。この実施形態では、プラスチック２００は、ＰＶＣ（ポリ塩化ビニル）であるが、ポリテンのような他のプラスチックを使用することができることは理解されるであろう。この実施形態では、蛍光物質２１０は、鉄活性化アルミン酸リチウム蛍光物質、たとえば、ＬｉＡｌＯ2：Ｆｅおよび／またはＬｉＡｌ5Ｏ8：Ｆｅの粒子を含む。
【００１９】
他の実施形態では、蛍光物質は、Ｃｅ（Ｍｇ，Ｍｎ）Ａｌ11Ｏ19：Ｃｒまたは（Ｂａ，Ｅｕ，Ｍｎ，Ｍｇ）Ａｌ10Ｏ17：Ｃｒであってもよい。蛍光物質の他の例は、Ｃｅ、ＭｎおよびＣｒのうちの１種〜３種を共ドープしたアルミン酸塩格子である。蛍光物質のさらに他の例は、Ｅｕ、Ｍｎ、Ｃｒまたはこれら全３種の組合せからの１種または２種を共ドープしたアルミン酸バリウムマグネシウム（ＢＡＭ）格子である。より一般的には、蛍光物質は、アルミン酸塩類、ケイ酸塩類、アルミノケイ酸塩類、リン酸塩類またはホウ酸塩類、あるいはこれらの混合物からなる格子の集合体をベースに使用できる。Ｆｅ、Ｃｒ、Ｎｉ、Ｍｎおよび他の遷移金属、ならびにＥｕ、Ｃｅおよび他のランタニド類からの活性剤／共活性剤／増感剤は、単独で、あるいは組合わせてドープされる。
【００２０】
粒子２１０は、一般的に、球状または円盤状であってもよく、好ましくは１μｍオーダーの、より好ましくはｌ００ｎｍオーダーの、さらに好ましくは１０ｎｍオーダーの有効径を有する。
【００２１】
光の波長に相当するサイズの粒子（人間の目は、通常、３８０ｎｍ〜７８０ｎｍの範囲の光に対して感受性がある）は光を散乱するため、可視光をかなりの程度まで散乱しない、ナノメータースケールの粒子が好ましい。
【００２２】
図３は、プラスチック２００に関する光吸収対波長のグラフを示す。この場合、ＰＶＣプラスチック２００は、約２５０ｎｍで、その応答曲線に「屈曲点」（言い換えれば、吸収スペクトルにおけるカットオフ）を有する。約２５０ｎｍより長い波長で、ＰＶＣは、実質的に光を通す。ＰＶＣプラスチック２００は、約２５０ｎｍより短い波長でＵＶ光を吸収し、他の場合では、吸収されたＵＶ光によって損傷されたであろう。
【００２３】
図３は、蛍光物質２１０に関する光吸収対波長も示す。この実施形態では、蛍光物質２１０も、約３９０ｎｍで、その応答曲線に「屈曲点」を有する。したがって、蛍光物質２１０は、可視光がプラスチックシート１１０を通り抜けるのを妨げないが、２５０ｎｍ未満の波長での光（該光は、他の場合ではプラスチックシート１１０を作っているＰＶＣを損傷する）を含む３９０ｎｍより短い波長を持つ光を吸収する。
【００２４】
図４は、植物１３０によって受け取られる、結果として得られる光スペクトル４００に関する蛍光物質２１０の影響を示す。図に示すように、曲線４００は、一般的に、太陽１５０によって放出される黒体放射に対応する。植物１３０は、３９０ｎｍ未満の波長を持つ光を少しだけしか受け取らない。それは、そのようなＵＶ光は、プラスチックシート１１０内の蛍光物質２１０によって吸収されているからである。
【００２５】
蛍光物質２１０は、６９０ｎｍに中心があるバンド４１０内で、ＵＶ光を再放射する。多くの植物はクロロフィルを含み、光合成のために、主に６８０ｎｍおよび７００ｎｍ（正確な波長は植物の種に依存する）で光を吸収する。したがって、他の場合では植物１３０に有用でなく、プラスチック２００を損傷しうる光４２０は、植物１３０の成長を促進する波長にダウンコンバートされている。
【００２６】
他の実施形態では、蛍光物質２００を、１つは６８０ｎｍを中心とし、もう１つは７００ｎｍを中心とする２つのバンド内でＵＶ光を再放射するように調整してもよい。たとえば、１つは６８０ｎｍで再放出し、もう１つは７００ｎｍで再放出する２種類の蛍光物質の混合物を使用してもよい。さらに他の実施形態では、蛍光物質２００は、ある他の生物学的プロセスを促進するために求められてもよい。いくつかの実施形態では、植物の成長を促進する代わりに、藻類またはらん藻類の成長が促進されてもよい。たとえば、バクテリオクロロフィルは９６０ｎｍで光を吸収するので、いくつかの実施形態では、光は、６９０ｎｍではなく９６０ｎｍで再放射されてもよい。
【００２７】
たとえプラスチックシート１１０が植物を育成するために使用されていても、赤外バンド内、たとえば９６０ｎｍで、入射ＵＶ光のいくらかを再放射するのが有利であることもある。そのような再放射は、追加の（すなわち、太陽１５０から直接受け取っているものと比べて追加の）熱を植物１３０に与えるように使用することができる。したがって、プラスチックシート１１０は、１つは約６９０ｎｍで再放射して植物１３０の光合成を促進し、もう１つは赤外波長で再放射して植物１３０を暖める２種類の蛍光物質を含み、それにより植物１３０のより速い成長を促進してもよい。
【００２８】
他の実施形態では、蛍光物質２１０は、プラスチックシート１１０の代わりに構造用部材の保護のために使用してもよい。
【００２９】
図５は、いかなる蛍光物質も含まない第一層５１０とともに、蛍光物質２１０の粒子を含む第二層５２０を有する２層プラスチック５００を示す。この実施形態では、プラスチック５００を、従来のガラスグレイジングの代わりに使用しうるプラスチックグレイジングを作るために使用してもよい。プラスチックグレイジングは、ガラスより軽く、強靭であるという利点を有する。ポリカーボネートは、層５１０、５２０のうちの１つまたは両方に適切なプラスチックであるが、従来のポリカーボネートは、ＵＶへの曝露によって劣化する。第二層中の蛍光物質２１０は、層５００、５１０中のポリカーボネートを分解から保護する。第二層５２０の厚さは０．５μｍとしてもよく、一方第一層５１０の厚さは６ｍｍであってもよい。
【００３０】
２層プラスチック５００の他の用途は、生分解性ショッピングバッグである。生分解性プラスチックの中には、ＵＶによる光分解に対して過度に脆弱なものある。構造物５００がショッピングバッグを作るために使用される場合、蛍光物質層５２０は、ショッピングバッグ（図示せず）の外側で、生分解性内部層５１０をＵＶから保護するように調整され、このような構造は、第一層５１０用の第一ポリマーと、第二層５２０用の第二ポリマーとを使用して形成されてもよい。ショッピングバッグを分解したい場合は、該ショッピングバッグを寸断し、ＵＶ光が第一層５１０に達するようにすればよい。その後、第一層５１０は、第二層５２０だけを残して分解される。第二層５２０は、ショッピングバッグ全体では少しの割合（たとえば、１または２％）しか形成しないように調整することができ、したがって、残る廃棄物の量は、最初のショッピングバッグの少ない割合でしかないだろう。本発明のいくつかの実施例の利点は、蛍光物質２１０内部の化学製品が比較的良性で、埋立地または上水道を汚染することにならないことである。
【００３１】
さらに他の実施形態では、第一層５１０の前面および後面の両方をＵＶから保護するように、第三層（図示せず）を第一層５１０のもう１方の側に配置してもよい。
【００３２】
さらに他の実施形態では、第一層５１０は、たとえば第二層５２０に比べて低い濃度で蛍光物質２１０を含んでもよい。
【００３３】
当業者であれば理解するように、光がある吸収率（SYMBOL 97 \f "Symbol" \s 12）を持つ材料によって吸収される場合、大部分のエネルギーは、該材料の表面領域によって吸収され、比較的少ない光が、該材料の内部に侵入する。したがって、さらなる実施形態では、第二層５２０は、図５に示されるような単一層である代わりに、２層以上のサブ層として提供されてもよい。最外サブ層は、内部サブ層より高い濃度で蛍光物質２１０を含んでもよい。いくつかの実施形態では、最外サブ層は、第一蛍光物質を含んでもよく、内部サブ層は、第一蛍光物質と比べて異なる波長で吸収および／または再放射する第二蛍光物質を含んでもよい。他の実施形態（図示せず）では、蛍光物質２１０の層を、蛍光物質２１０をプラスチック基板（図示せず）に塗布によりおよび／またはスプレーにより適用する。
【００３４】
図６は、この実施形態における電気的接続部分６１５を有する発光ダイオード（ＬＥＤ）６１０に基づく光源６００を示す。この実施形態では、ＬＥＤ６１０はＵＶ光を放出し、蛍光物質組成物６３０を含むプラスチック６２０に取り囲まれている。この実施形態で、蛍光物質組成物６３０は、１つはＵＶ光を赤色光に変換するよう調整され、他のものはＵＶ光をそれぞれ青色光および緑色光に変換するよう調整された３種類の異なる蛍光物質の混合物を含む。
【００３５】
封止材６４０は、ＵＶ光を赤外光に変換する蛍光物質２１０を含む。封止材６４０の機能の１つは、蛍光物質６３０により吸収されなかったＵＶ光を吸収し、したがって、他の場合では、光源６００から発散する望ましくないＵＶ放射を減らすことである。光源６００の用途の１つは、屋内の照明用であり、そのような用途では、ＵＶ光の放出は一般的には望ましくない。
【００３６】
先に記載した実施形態は、プラスチックを保護するために蛍光物質２１０を使用した。他の実施形態では、ＵＶ保護のいくらかは蛍光物質２１０によってもたらされ、従来のＵＶ保護剤が追加の保護を提供してもよい。
【００３７】
ポリトンネル１００は、ループ１２０によって支持されているものとして先に記載した。他の実施形態では、たとえばイチゴを育てる場合、プラスチック１１０は、耕地の畝の間を横切ってまたはそれらに沿って延長されてもよい。本明細書では、「温室」は、たとえば、イチゴの成長を促進するために使用されるような、グレイジングが施されたパネルおよびプラスチックを有する、ポリトンネルや恒温室を示す。
【００３８】
当業者に認められるように、プラスチック／ポリマー類は、顆粒の形態で供給され、次いでこれらは、シート最終品と言われる形態に加工されることが多い。本発明によるプラスチックも顆粒として供給されてもよい。本発明によるプラスチックは、２種以上のポリマーの混合物を含んでもよい。
【００３９】
いくつかの実施形態では、紫外線（ＵＶ）光（１７０，４２０）を吸収し、該光を、より長い波長、たとえば、光合成のために植物（１３０）によって使用される６８０ｎｍおよび７００ｎｍの赤色波長で再放射する（１６０，４１０）１種以上の蛍光物質（２１０）を含むプラスチック材料（１１０；５２０；６４０）が開示されている。そのようなプラスチック材料は、プラスチック（１１０，５００）をＵＶによる分解から保護するために使用されうる。他の実施形態では、光源（６００）に、ＵＶ光が光源から逃散することを防ぐ蛍光物質（２１０）を含む封止材（６４０）が備わっている。蛍光物質（２１０）の例として、鉄活性化アルミン酸リチウム蛍光物質があるが、該蛍光物質は、たとえば、アルミン酸塩類、ケイ酸塩類、アルミノケイ酸塩類、リン酸塩類、またはホウ酸塩類、あるいはこれらの混合物を含む格子をベースにしてもよい。蛍光物質は、遷移金属類またはランタニド類に基づく活性剤／共活性剤／増感剤を含んでもよい。
【手続補正２】
【補正対象書類名】特許請求の範囲
【補正対象項目名】全文
【補正方法】変更
【補正の内容】
【特許請求の範囲】
【請求項１】
ポリマーのＵＶ分解を軽減する方法であって、
ポリマーに蛍光物質を添加するステップを含み、前記蛍光物質は、ポリマーを損傷するＵＶ光を吸収し、より長い波長で光を再放射するように構成されている、方法。
【請求項２】
前記蛍光物質は、植物の成長を促進する波長で光を再放射するように構成されている、請求項１に記載の方法。
【請求項３】
前記蛍光物質は、クロロフィルに基づく光合成を促進するように光を再放射するように構成されている、請求項２に記載の方法。
【請求項４】
前記蛍光物質として、２種以上の蛍光物質の混合物を含む請求項１〜３のいずれか１項に記載の方法。
【請求項５】
前記蛍光物質は、可視光を実質的に散乱しないように、可視光の波長より十分短い有効径を有する粒子を含む請求項１〜４のいずれか１項に記載の方法。
【請求項６】
前記ポリマーは、その光吸収スペクトル中にカットオフを有し、前記ポリマーはカットオフの波長より短い波長を有するＵＶ光を吸収し、
前記蛍光物質は、その光吸収スペクトル中にカットオフを有し、前記蛍光物質はカットオフの波長より短い波長を有する光を吸収し、かつ
前記蛍光物質のカットオフは、前記ポリマーのカットオフより長い波長を有する請求項１〜５のいずれか１項に記載の方法。
【請求項７】
前記ポリマーは、その光吸収スペクトル中にカットオフを有し、前記ポリマーはカットオフの波長より短い波長を有するＵＶ光を吸収し、
前記蛍光物質は、その光吸収スペクトル中にカットオフを有し、前記蛍光物質はカットオフの波長より短い波長を有する光を吸収し、
前記蛍光物質のカットオフは、前記ポリマーのカットオフに近似の波長を有する請求項１〜５のいずれか１項に記載の方法。
【請求項８】
前記蛍光物質のカットオフの波長と前記ポリマーのカットオフの波長との差異が１００ｎｍ未満である請求項６または７に記載の方法。
【請求項９】
前記蛍光物質を持つ前記ポリマーが第一層を形成し、さらにポリマー第二層を付与することを含む請求項１〜８のいずれか１項に記載の方法。
【請求項１０】
前記第二層が、ポリマーを損傷するＵＶ光を吸収し、より長い波長で光を再放射するように構成された蛍光物質を含む請求項９に記載の方法。
【請求項１１】
第一層の蛍光物質の組成が、第二層の蛍光物質の組成と異なる請求項１０記載の方法。
【請求項１２】
第一層の蛍光物質の濃度が、第二層の蛍光物質の濃度と異なる請求項１０または１１に記載の方法。
【請求項１３】
ポリマーが、蛍光物質以外のＵＶ吸収化合物を含む請求項１〜１２のいずれか１項に記載の方法。
【請求項１４】
蛍光物質を持つポリマーを使用する温室を組み立てることを含む請求項１〜１３のいずれか１項に記載の方法。
【請求項１５】
蛍光物質を持つポリマーが、グレイジングの形態である請求項１４に記載の方法。
【請求項１６】
蛍光物質を持つポリマーが、シートの形態である請求項１４または１５に記載の方法。
【請求項１７】
ポリマーと蛍光物質とを含む複合体であって、前記蛍光物質は、ポリマーを損傷するＵＶ光を吸収し、より長い波長で光を再放射するように構成された複合体。
【請求項１８】
前記蛍光物質は、植物の成長を促進する波長で光を再放射するように構成された請求項１７に記載の複合体。
【請求項１９】
前記蛍光物質は、クロロフィルに基づく光合成を促進するために光を再放射するように構成された請求項１８に記載の複合体。
【請求項２０】
前記蛍光物質として、２種以上の蛍光物質の混合物を含む請求項１７、１８または１９に記載の複合体。
【請求項２１】
前記蛍光物質は、可視光が実質的に散乱しないように、可視光の波長より十分に短い有効径を有する粒子を含む請求項１７〜２０のいずれか１項に記載の複合体。
【請求項２２】
ポリマーは、その光吸収スペクトル中にカットオフを有し、前記ポリマーはカットオフの波長より短い波長を有するＵＶ光を吸収し、
蛍光物質は、その光吸収スペクトル中にカットオフを有し、前記蛍光物質はカットオフの波長より短い波長を有する光を吸収し、かつ
前記蛍光物質のカットオフは、前記ポリマーのカットオフより長い波長を有する請求項１７〜２０のいずれか１項に記載の複合体。
【請求項２３】
ポリマーは、その光吸収スペクトル中にカットオフを有し、前記ポリマーはカットオフの波長より短い波長を有するＵＶ光を吸収し、
蛍光物質は、その光吸収スペクトル中にカットオフを有し、前記蛍光物質はカットオフの波長より短い波長を有する光を吸収し、かつ
前記蛍光物質のカットオフは、ポリマーのカットオフに近似する波長を有する請求項１７〜２１のいずれか１項に記載の複合体。
【請求項２４】
蛍光物質のカットオフの波長とポリマーのカットオフの波長との差異が１００ｎｍ未満である請求項２２または２３に記載の複合体。
【請求項２５】
第一層および第二層を含み、前記第二層は蛍光物質を含む請求項１７〜２４のいずれか１項に記載の複合体。
【請求項２６】
第一層が、ポリマーを損傷するＵＶ光を吸収し、より長い波長で光を再放射するように構成された蛍光物質を含む請求項２５に記載の複合体。
【請求項２７】
第一層の蛍光物質の組成が、第二層の蛍光物質の組成と異なる請求項２６記載の複合体。
【請求項２８】
第一層の蛍光物質の濃度が、第二層の蛍光物質の濃度と異なる請求項２６または２７に記載の複合体。
【請求項２９】
蛍光物質以外のＵＶ吸収化合物を含む請求項１７〜２８のいずれか１項に記載の複合体。
【請求項３０】
請求項１７〜２９のいずれか１項に記載の複合体を含む温室。
【請求項３１】
グレイジングの形態で前記複合体を含む請求項３０に記載の温室。
【請求項３２】
シートの形態で前記複合体を含む請求項２９または３０に記載の温室。
【請求項３３】
生物を成長させる方法であって、
請求項１７〜２９のいずれか１項に記載された複合体を含む温室で生物を取り囲むステップと、
ＵＶ光を含む光に複合体を曝露するステップとを含む方法。
【請求項３４】
電気エネルギーを、ＵＶ波長を含む光に変換する変換器と、蛍光物質を含むＵＶ吸収体とを有する光源であって、
前記蛍光物質は、光源の近傍の物体を損傷する可能性のあるＵＶ光を吸収するように構成された、光源。
【請求項３５】
前記変換器は、ＵＶ光を発生させるＬＥＤと、ＵＶ光を可視光にダウンコンバートする１種以上の蛍光物質とを含み、ＵＶ吸収体は、封止材として提供される請求項３４記載の光源。
【請求項３６】
請求項１〜３５のいずれか１項に開示される、蛍光物質含有プラスチック。
【国際調査報告】
2011502190.tif 000009
2011502190.tif 000010
2011502190.tif 000011
2011502190.tif 000012
2011502190.tif 000013
2011502190.tif 000014